(57)【要約】【課題】本発明が解決しようとする課題は、普通紙に印刷した場合に発色性に優れた印刷物の製造に使用可能な水性顔料分散体を提供することである。【解決手段】本発明は、酸価４０〜１２０ｍｇＫＯＨ／ｇの重合体（Ａ）と水性媒体と顔料とを含有する水性顔料分散体であって、前記重合体（Ａ）が有する酸基は、アルカリ金属化合物（Ｂ）によって中和された構造を有し、下記式によって算出される中和率が１００％超であることを特徴とする水性顔料分散体に関する。中和率（％）＝［｛アルカリ金属化合物（Ｂ）の合計質量（ｇ）×５６．１１×１０００｝／｛重合体（Ａ）の酸価（ｍｇＫＯＨ／ｇ）×（アルカリ金属化合物（Ｂ）の当量）×重合体の質量（ｇ）｝］×１００【選択図】なし【特許請求の範囲】
【請求項１】
酸価４０〜１２０ｍｇＫＯＨ／ｇの重合体（Ａ）と水性媒体と顔料とを含有する水性顔料分散体であって、前記重合体（Ａ）が有する酸基は、アルカリ金属化合物（Ｂ）によって中和された構造を有し、下記式によって算出される中和率が１００％超であることを特徴とする水性顔料分散体。
中和率（％）＝［｛アルカリ金属化合物（Ｂ）の合計質量（ｇ）×５６．１１×１０００｝／｛重合体（Ａ）の酸価（ｍｇＫＯＨ／ｇ）×（アルカリ金属化合物（Ｂ）の当量）×重合体の質量（ｇ）｝］×１００
【請求項２】
前記顔料の質量に対する前記重合体（Ａ）の質量割合［重合体（Ａ）の質量／顔料の質量］が０．００１〜０．３の範囲である請求項１に記載の水性顔料分散体。
【請求項３】
前記重合体（Ａ）の重量平均分子量が２０００〜３００００の範囲である請求項１または２に記載の水性顔料分散体。
【請求項４】
前記重合体（Ａ）が芳香族環式構造または複素環式構造を有するものである請求項１〜３のいずれか１項に記載の水性顔料分散体。
【請求項５】
前記アルカリ金属化合物（Ｂ）が水酸化カリウムまたは水酸化ナトリウムであり、かつ、前記中和率が１００％超１５０％以下の範囲である請求項１〜４のいずれか１項に記載の水性顔料分散体。
【請求項６】
前記顔料がシアン顔料である請求項１に記載の水性顔料分散体。
【請求項７】
酸価４０〜１２０ｍｇＫＯＨ／ｇの重合体（Ａ）、アルカリ金属化合物（Ｂ）、顔料及び水性媒体を、前記中和率が１００％超となるように混合混練物を製造する工程、ならびに、前記混練物と水とを混合する工程を有することを特徴とする水性顔料分散体の製造方法。
【発明の詳細な説明】
【技術分野】
【０００１】
本発明は、水性顔料分散体及びその製造方法に関する。
【背景技術】
【０００２】
インクジェット記録方式で使用されるインクには、粘度が低く、長時間使用されなくとも沈澱や凝集が生じず、インクジェットプリンターのヘッドの先端部及びインク流路内で詰まりにくく、かつ、光学濃度が高く印字品質に優れた印刷物を製造できるものが求められる。
【０００３】
前記インクとしては、例えば着色剤として顔料を用いるインクジェット記録用水系インクにおいて、そのインク中に溶解している１２０〜４００ｍｇＫＯＨ／ｇの酸価を有する樹脂が、酸価×中和度が１１０以上でかつ、１．０当量未満に中和されていることを特徴とするインクジェット記録用インク組成物が知られている（例えば特許文献１参照）。
【０００４】
しかし、前記インク組成物は、普通紙に印刷した際に、普通紙の内部まで浸透しやすいため、印刷物の光学濃度が低下する場合があった。
【０００５】
また、前記インクとしては、顔料とポリマー分散体と、特定の塩基性化合物とを混合し、分散処理して顔料分散液を得ることを特徴とする顔料分散液が知られている（例えば特許文献２参照。）。
【０００６】
しかし、前記顔料分散液を用いて得たインクは、依然として普通紙に印刷した際の発色性の低下が生じるという課題があった。
【先行技術文献】
【特許文献】
【０００７】
【特許文献１】特開２００４−３００１６６号公報
【特許文献２】特開２０１０−１６３５８０号公報
【発明の概要】
【発明が解決しようとする課題】
【０００８】
本発明が解決しようとする課題は、普通紙に印刷した場合に発色性に優れた印刷物の製造に使用可能な水性顔料分散体を提供することである。
【課題を解決するための手段】
【０００９】
本発明者らは、普通紙に対する発色性を得るためには、インクが紙に着弾した直後に顔料分散性を急激に低下させて顔料の普通紙への浸透速度を下げ、普通紙の浅い部分（インクが着弾した面に近い部分）に顔料を固着させることが効果的ではないかと推定し、鋭意検討を行った。
【００１０】
その結果、特定範囲の酸価を有する重合体（Ａ）を選択し、その中和に使用する塩基性化合物として特定のものを選択し、かつ、中和率を一定の割合以上に設定した場合に、上記課題を解決できることを見出した。
【００１１】
すなわち、本発明は、酸価４０〜１２０ｍｇＫＯＨ／ｇの重合体（Ａ）と水性媒体とを含有する水性顔料分散体であって、前記重合体（Ａ）が有する酸基は、アルカリ金属化合物（Ｂ）によって中和された構造を有し、下記式によって算出される中和率が１００％超であることを特徴とする水性顔料分散体に関するものである。
中和率（％）＝［｛アルカリ金属化合物（Ｂ）の合計質量（ｇ）×５６．１１×１０００｝／｛重合体（Ａ）の酸価（ｍｇＫＯＨ／ｇ）×（アルカリ金属化合物（Ｂ）の当量）×重合体の質量（ｇ）｝］×１００
【発明の効果】
【００１２】
本発明の水性顔料分散体は、優れた分散性および保存安定性を維持でき、かつ、普通紙に印刷した場合に発色性に優れた印刷物の製造に使用可能なインクの製造に使用することができる。
【発明を実施するための形態】
【００１３】
本発明の水性顔料分散体は、酸価４０〜１２０ｍｇＫＯＨ／ｇの重合体（Ａ）と水性媒体とを含有する水性顔料分散体であって、前記重合体（Ａ）が有する酸基は、アルカリ金属化合物（Ｂ）によって中和された構造を有し、下記式によって算出される中和率が１００％超であることを特徴とする。
中和率（％）＝［｛アルカリ金属化合物（Ｂ）の合計質量（ｇ）×５６．１１×１０００｝／｛重合体（Ａ）の酸価（ｍｇＫＯＨ／ｇ）×（アルカリ金属化合物（Ｂ）の当量）×重合体の質量（ｇ）｝］×１００
ここで、水性顔料分散体とは、顔料が水等の溶媒に分散した状態のものを指す。前記水性顔料分散体は、水性顔料インクを製造する際に使用する材料、または、水性顔料インクそのものを指す。
【００１４】
（重合体（Ａ））
本発明の水性顔料分散体に含まれる重合体（Ａ）としては、酸価４０〜１２０ｍｇＫＯＨ／ｇの重合体のうち、前記重合体が有する酸基がアルカリ金属化合物（Ｂ）によって中和された構造を有するもの（中和物）を使用する。その際、前記重合体（Ａ）としては、下記式によって算出される中和率が１００％を超えるものを使用することが、水性顔料分散体中における顔料の優れた分散性と、普通紙に印刷した際の高発色性とを両立するうえで必須である。
【００１５】
前記重合体（Ａ）としては、例えば後述する顔料の分散樹脂としてはたらくものを使用する。
【００１６】
前記重合体（Ａ）としては、例えば芳香族環式構造または複素環式構造を有するものを使用することができる。
【００１７】
前記芳香族環式構造または複素環式構造としては、後述する芳香族環式構造を有する単量体または複素環式構造を有する単量体を使用することによって前記重合体（Ａ）に導入される環構造が挙げられる。
【００１８】
前記環構造としては、ベンゼン環構造を使用することが好ましく、スチレン由来の環構造であることがより好ましい。
【００１９】
前記芳香族環式構造または複素環式構造は、前記重合体（Ａ）の疎水性を高め、顔料への吸着性を高め、その結果、水性顔料分散体中における顔料の優れた分散性を得ることができる。
【００２０】
前記重合体（Ａ）が有する酸価は、カルボキシル基、スルホン酸基、リン酸基等の酸基に由来する酸価である。
【００２１】
前記酸価は、６０〜１２０ｍｇＫＯＨ／ｍｇの範囲であることが好ましく、８０〜１２０ｍｇＫＯＨ／ｍｇの範囲であることが、分散性および保存安定性をより一層向上でき、かつ、普通紙へ印刷した際の発色性をより一層向上させることができるためより好ましい。
【００２２】
なお、上記酸価は、日本工業規格「Ｋ００７０：１９９２．  化学製品の酸価、けん化価、エステル価、よう素価、水酸基価及び不けん化物の試験方法」に従って測定された数値であり、未中和の重合体（Ａ）１ｇを完全に中和するのに必要な水酸化カリウムの量（ｍｇ）である。
【００２３】
前記重合体（Ａ）としては、各種単量体をラジカル重合することによって得られた重合体を使用することができる。
【００２４】
前記単量体としては、前記重合体（Ａ）に芳香族環式構造を導入する場合であれば芳香族環式構造を有する単量体を使用することができ、複素環式構造を導入する場合であれば複素環式構造を有する単量体を使用することができる。
【００２５】
前記芳香族環式構造を有する単量体としては、例えばスチレン、ｐ−ｔｅｒｔ−ブチルジメチルシロキシスチレン、ｏ−メチルスチレン、ｐ−メチルスチレン、ｐ−ｔｅｒｔ−ブチルスチレン、ｐ−ｔｅｒｔ−ブトキシスチレン、ｍ−ｔｅｒｔ−ブトキシスチレン、ｐ−ｔｅｒｔ−（１−エトキシメチル）スチレン、ｍ−クロロスチレン、ｐ−クロロスチレン、ｐ−フロロスチレン、α−メチルスチレン、ｐ−メチル−α−メチルスチレン、ビニルナフタレン、ビニルアントラセン等を使用することができる。
【００２６】
前記複素環式構造を有する単量体としては、例えば２−ビニルピリジン、４−ビニルピリジン等のビニルピリジン系単量体を使用することができる。
【００２７】
前記重合体（Ａ）として芳香族環式構造及び複素環式構造の両方を有するものを使用する場合、前記単量体として、芳香族環式構造を有する単量体及び複素環式構造を有する単量体を組合せ使用することができる。
【００２８】
本発明の水性顔料分散体としては、芳香族環式構造を有する重合体を使用することが好ましいことから、前記単量体としても芳香族環式構造を有する単量体を使用することが好ましく、スチレン、α−メチルスチレン、ｔｅｒｔ−ブチルスチレンを使用することがより好ましい。
【００２９】
前記芳香族環式構造または複素環式構造を有する単量体は、顔料への吸着性をより一層高めるうえで、前記単量体の全量に対して６０質量％〜９５質量％の範囲で使用することが好ましい。
【００３０】
前記重合体（Ａ）のうち、前記重合体（Ａ）の製造に使用する単量体成分の全量に対する前記芳香族環式構造または複素環式構造を有する単量体の使用比率が６０質量％以上である重合体は、顔料に吸着しやすいため、得られる水性顔料分散体の分散性および保存安定性をより一層向上させることができる。
【００３１】
また、前記水性顔料分散体を用いて得られるインクジェット記録用水性インクは、普通紙への印刷特性に優れ、発色濃度が高くなる傾向があり、耐水特性も良好となる傾向がある。
【００３２】
前記重合体（Ａ）のうち、前記重合体（Ａ）の製造に使用する単量体成分の全量に対する前記芳香族環式構造または複素環式構造を有する単量体の使用比率が９５質量％以下である重合体、前記重合体で被覆された顔料の水性媒体に対する分散性を良好に維持することができ、水性顔料分散体における分散安定性を向上させることができる。
【００３３】
上記したように前記芳香族環式構造または複素環式構造を有する単量体の使用量が、前記単量体の全量に対して６０〜９５質量％である重合体（Ａ）は、非常に疎水性の高い重合体である。疎水性の高い重合体は、水中での顔料表面との親和性が高くなる。これにより、顔料に吸着する前記重合体（Ａ）の量が増加し、顔料に吸着しない余剰の前記重合体（Ａ）の量は減ると推定される。その結果、分散性と保存安定性を維持するための前記重合体（Ａ）量を減じることが可能となり、顔料粒子の普通紙への浸透速度を下げる事で普通紙での発色性向上効果が奏される。
【００３４】
また、前記重合体（Ａ）としては、前記した特定範囲の酸価を有する重合体を製造するうえで、前記単量体として酸基を有する単量体を使用することができる。
【００３５】
前記酸基を有する単量体としては、例えばカルボキシル基、スルホン酸基またはリン酸基等のアニオン性基を有する単量体を使用することができる。
【００３６】
前記アニオン性基を有する単量体としては、入手しやすく、カルボキシル基を有する単量体を使用することが、より一層優れた顔料分散安定性を備えた水性顔料分散体を得るうえで好ましく、アクリル酸またはメタクリル酸を使用することがより好ましい。
【００３７】
前記酸基を有する単量体は、前記重合体（Ａ）の製造に使用する単量体の全量に対して５〜２０質量％の範囲で使用することが、前記した所定範囲の酸価を有するラジカル重合体を得るうえで好ましい。
【００３８】
また、前記重合体（Ａ）の製造に使用可能な単量体としては、前記したもの以外に、必要に応じてその他の単量体を使用することができる。
【００３９】
前記その他の単量体としては、例えばメチル（メタ）アクリレート、ｎ−プロピル（メタ）アクリレート、イソプロピル（メタ）アクリレート、ｎ−ブチル（メタ）アクリレート、ｓｅｃ−ブチル（メタ）アクリレート、ｔｅｒｔ−ブチル（メタ）アクリレート、２−エチルブチル（メタ）アクリレート、１，３−ジメチルブチル（メタ）アクリレート、ヘキシル（メタ）アクリレート、２−エチルヘキシル（メタ）アクリレート、オクチル（メタ）アクリレート、エチル（メタ）アクリレート、ｎ−ブチル（メタ）アクリレート、２−メチルブチル（メタ）アクリレート、ペンチル（メタ）アクリレート、ヘプチル（メタ）アクリレート、ノニル（メタ）アクリレート、３−エトキシプロピル（メタ）アクリレート、３−エトキシブチル（メタ）アクリレート、ジメチルアミノエチル（メタ）アクリレート、２−ヒドロキシエチル（メタ）アクリレート、２−ヒドロキシブチル（メタ）アクリレート、エチル−α−（ヒドロキシメチル）（メタ）アクリレート、ジメチルアミノエチル（メタ）アクリレート、ヒドロキシエチル（メタ）アクリレート、ヒドロキシプロピル（メタ）アクリレート、フェニル（メタ）アクリレート、ベンジル（メタ）アクリレート、フェニルエチル（メタ）アクリレート、ジエチレングリコール（メタ）アクリレート、トリエチレングリコール（メタ）アクリレート、ポリエチレングリコール（メタ）アクリレート、グリセリン（メタ）アクリレート、ビスフェノールＡ（メタ）アクリレート、マレイン酸ジメチル、マレイン酸ジエチル、酢酸ビニル等を単独または２種以上組合せ使用することができる。なお、上記「（メタ）アクリレート」とは、アクリレートまたはメタクリレートを指す。
【００４０】
また、前記重合体（Ａ）としては、前記単量体のラジカル重合によって形成される構造が線状（リニア）である重合体、分岐（グラフト）した構造を有する重合体、架橋した構造を有する重合体を使用することができる。それぞれの重合体において、モノマー配列は特に限定することはなく、ランダム型やブロック型配列の重合体を使用することができる。
【００４１】
前記架橋構造を有する重合体は、前記単量体として架橋性官能基を有する単量体を使用することによって製造することができる。
【００４２】
前記架橋性官能基を有する単量体としては、例えばエチレングリコールジ（メタ）アクリレート、プロピレングルコールジ（メタ）アクリレート、ポリエチレングリコールジ（メタ）アクリレート、ポリ（オキシエチレンオキシプロピレン）グリコールジ（メタ）アクリレート、グリセリンのアルキレンオキシド付加物のトリ（メタ）アクリレート等の多価アルコールのポリ（メタ）アクリレート；グリシジル（メタ）アクリレート、ジビニルベンゼン等を使用することができる。
【００４３】
前記重合体（Ａ）としては、前記酸基を有する単量体及び芳香族環式構造または複素環式構造を有する単量体のみを含む単量体成分を重合して得られる重合体を使用することが好ましい。
【００４４】
前記重合体（Ａ）としては、前記したなかでも、スチレン−（メタ）アクリル酸共重合体、スチレン−（メタ）アクリル酸系エステル−（メタ）アクリル酸重合体等の、スチレン構造単位と（メタ）アクリル酸構造単位とを有する重合体のうち、前記特定範囲の酸価を有するものを使用することが、より一層優れた分散性および保存安定性を備え、普通紙に対する発色性に優れた印刷物を形成可能な水性顔料分散体を得るうえで好ましい。
【００４５】
前記スチレン−（メタ）アクリル酸共重合体としては、スチレン−アクリル酸共重合体、スチレン−メタクリル酸共重合体、スチレン−アクリル酸−メタクリル酸共重合体のいずれも使用できるが、スチレン−アクリル酸−メタクリル酸共重合体を使用することが、前記単量体の共重合性が向上して、重合体の均一性が向上し、その結果、より分散性および保存安定性に優れた顔料分散体が得られるため好ましい。
【００４６】
前記スチレン−（メタ）アクリル酸共重合体としては、その製造に使用する単量体の全量に対するスチレンとアクリル酸とメタクリル酸との合計量が８０質量％以上であるものを使用することが好ましく、８５質量％以上がより好ましく、９０質量％以上のものを使用することがさらに好ましい。
【００４７】
なお、本発明では、前記ラジカル重合の際の各単量体の重合率（反応率）は、ほぼ同一とし、各単量体の使用割合（仕込み割合）が、ラジカル重合体を構成する各単量体由来の構造単位の割合と同一であるとみなした。
【００４８】
前記重合体（Ａ）をラジカル重合法により製造する方法としては、例えば塊状重合法、溶液重合法、懸濁重合法、乳化重合法等の方法が挙げられる。その際、必要に応じて公知慣用の重合開始剤、連鎖移動剤（重合度調整剤）、界面活性剤及び消泡剤を使用することができる。
【００４９】
重合開始剤としては、例えば、２，２’−アゾビス（２，４−ジメチルバレロニトリル）、２，２’−アゾビスイソブチロニトリル、１，１’−アゾビス（シクロヘキサン−１−カルボニトリル）、ベンゾイルパーオキサイド、ジブチルパーオキサイド、ブチルパーオキシベンゾエート等が挙げられる。前記重合開始剤は、前記ラジカル重合体の製造に使用する単量体の全量に対して０．１〜１０質量％の範囲で使用することが好ましい。
【００５０】
前記スチレン−アクリル酸共重合体としては、リニア重合体、グラフト重合体のどちらも使用することができる。
【００５１】
前記グラフト重合体としては、（メタ）アクリル酸および／またはスチレンとを含む単量体の共重合体が分岐鎖または主鎖を構成し、ポリスチレンやエポキシ、エチレンオキサイド、プロピレンオキサイドなどのアルキレンオキサイド鎖、ビスフェノール、長鎖アルキルなどの疎水性側鎖で構成するグラフト共重合体が挙げられる。スチレン−アクリル酸系重合体は、このグラフト重合体とリニア重合体の混合物であってもよい。
【００５２】
前記重合体（Ａ）としては、重量平均分子量が２０００〜３００００の範囲内であるものを使用することが好ましく、５０００〜２００００の範囲内であるものを使用することがより好ましく、８０００〜１５０００の範囲内であるものを使用することが特に好ましい。
【００５３】
重量平均分子量が２０００以上であると、水性顔料分散体の長期保存安定性が良くなる傾向にあり、顔料の凝集などによる沈降が発生しにくい傾向がある。一方、前記スチレン−アクリル酸共重合体の重量平均分子量が３００００以下である水性顔料分散体は、インクジェット記録用インクの吐出安定性をより一層向上させる傾向にある。なお、前記重量平均分子量はＧＰＣ（ゲル浸透クロマトグラフィー）法で測定される値であり、標準物質として使用するポリスチレンの分子量に換算した値である。
【００５４】
本発明の水性顔料分散体に使用する前記重合体（Ａ）の含有量は、顔料の全量に対する前記重合体（Ａ）の質量割合［重合体（Ａ）の質量／顔料の質量］が好ましくは０．００１〜０．３となる範囲で適宜選択できるが、より優れた分散性および保存安定性を備え、かつ、普通紙に対する優れた発色性を備えた水性顔料分散体を得るうえで、０．０１〜０．３の範囲で使用することがより好ましく、０．０５〜０．２５の範囲で使用することが特に好ましい。
【００５５】
顔料の全量に対する前記重合体（Ａ）の質量比率が上記範囲である水性顔料分散体は、前記顔料に対する前記重合体（Ａ）の使用量が少ないため、水中では良好な分散安定性を有するもののインクが紙に着弾する際に受ける大きな刺激により、重合体（Ａ）で分散された顔料は急激に凝集しやすくなると考えられる。凝集した顔料は、普通紙の内部に浸透しにくく普通紙の表面付近に固着されやすくなり、その結果、発色性が向上するのではないかと推定される。
【００５６】
（アルカリ金属化合物（Ｂ））
前記重合体（Ａ）が有する酸基は、前記したとおり、アルカリ金属化合物（Ｂ）によって中和される。
【００５７】
前記アルカリ金属化合物（Ｂ）としては、例えばカリウム、ナトリウムなどのアルカリ金属の水酸化物；カリウム、ナトリウムなどのアルカリ金属の炭酸塩；カルシウム、バリウムなどのアルカリ土類金属などの炭酸塩；水酸化アンモニウム等の無機系塩基性化合物や、Ｎ，Ｎ−ジメタノールアミンなどのアミノアルコール類、モルホリン、Ｎ−メチルモルホリン、Ｎ−エチルモルホリンなどのモルホリン類、Ｎ−（２−ヒドロキシエチル）ピペラジン、ピペラジンヘキサハイドレートなどのピペラジン等の有機系塩基性化合物を使用することができる。なかでも、前記アルカリ金属化合物（Ｂ）としては、水酸化カリウム、水酸化ナトリウム、水酸化リチウムに代表されるアルカリ金属水酸化物を使用することが、水性顔料分散体の低粘度化に寄与し、インクジェット記録用インクの保存安定性及び吐出安定性をより一層向上させるうえで好ましく、水酸化カリウム及び水酸化ナトリウムを使用することが特に好ましい。
【００５８】
前記酸基の中和率は、未中和樹脂による凝集物の生成を抑制し且つ、分散性を向上するために、１００％超となる範囲で行うことが好ましく、１００％超〜１５０％以下の範囲で使用することがより好ましく、１１０％〜１３０％の範囲で使用することが、良好な分散性を示し、保存安定性に優れた水性顔料分散体を得るうえで特に好ましい。分散性と保存安定性に優れた水性顔料分散体の使用により、インクジェットプリンターのヘッドの先端部及びインク流路内で詰まりにくくしインク吐出性を確保することができる。
【００５９】
前記アルカリ金属化合物（Ｂ）は、本発明の水性顔料分散体を製造する際に、予め水等の溶媒に溶解または分散等させたものを使用することができる。
【００６０】
（水性媒体）
本発明の水性顔料分散体において、溶媒としては水及び／または水溶性有機溶媒等の水性媒体を使用する。これらは水単独で使用してもよいし、水と水溶性溶媒からなる混合溶媒でもよい。
【００６１】
前記水としては、水、イオン交換水、限外濾過水、逆浸透水、蒸留水等の純水、または超純水を用いることができる。また、前記水としては、紫外線照射または過酸化水素添加等によって滅菌された水を用いることが、水性顔料分散体やそれを使用したインク等を長期保存する場合に、カビまたはバクテリアの発生を防止することができるため好適である。
【００６２】
前記水性媒体として使用可能な水溶性有機溶媒としては、例えば、アセトン、メチルエチルケトン、メチルブチルケトン、メチルイソブチルケトン、等のケトン類；メタノール、エタノール、２−プロパノール、２−メチル−１−プロパノール、１−ブタノール、２−メトキシエタノール、等のアルコール類；テトラヒドロフラン、１，４−ジオキサン、１，２−ジメトキシエタン、等のエーテル類；ジメチルホルムアミド、Ｎ−メチルピロリドン、等のアミド類が挙げられ、とりわけ炭素数が３〜６のケトン及び炭素数が１〜５のアルコールからなる群から選ばれる化合物を用いるのが好ましい。
【００６３】
前記水溶性有機溶媒としては、前記したものの他に、粘度の高いエチレングリコール、ジエチレングリコール、トリエチレングリコール、テトラエチレングリコール、プロピレングリコール、ポリエチレングリコール、ポリプロピレングリコールなどのグリコール類；ブタンジオール、ペンタンジオール、ヘキサンジオール、およびこれらと同族のジオールなどのジオール類；ラウリン酸プロピレングリコールなどのグリコールエステル；ジエチレングリコールモノエチル、ジエチレングリコールモノブチル、ジエチレングリコールモノヘキシルの各エーテル、プロピレングリコールエーテル、ジプロピレングリコールエーテル、およびトリエチレングリコールエーテルを含むセロソルブなどのグリコールエーテル類；メタノール、エタノール、イソプロピルアルコール、１−プロパノール、２−プロパノール、１−ブタノール、２−ブタノール、ブチルアルコール、ペンチルアルコール、およびこれらと同族のアルコールなどのアルコール類；あるいは、スルホラン；γ−ブチロラクトンなどのラクトン類；Ｎ−（２−ヒドロキシエチル）ピロリドンなどのラクタム類；グリセリンおよびその誘導体、ポリオキシエチレンベンジルアルコールエーテルなどを湿潤剤として使用することもできる。
【００６４】
前記水溶性有機溶媒は、１種または２種以上混合して用いることができ、高沸点、低揮発性で、高表面張力のグリコール類やジオール類等多価アルコール類を湿潤剤として使用することが好ましく、特にジエチレングリコール、トリエチレングリコール等のグリコール類を使用することがより好ましい。
【００６５】
(顔料)
本発明で使用する顔料としては、公知慣用の有機顔料及び無機顔料を使用する。なかでも、前記顔料としては、有機顔料を使用することが好ましい。
【００６６】
有機顔料としては、未処理顔料、処理顔料のいずれでも適用することができ、具体的には、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料などを使用することができる。
【００６７】
具体的なピグメントナンバーとしては、イエロー水性顔料分散体に使用される有機顔料の具体例として、Ｃ．Ｉ．ピグメントイエロー１、２、１２、１３、１４、１６、１７、７３、７４、７５、８３、９３、９５、９７、９８、１０９、１１０、１１４、１２０、１２８、１２９、１３８、１５０、１５１、１５４、１５５、１７４、１８０、１８５等が挙げられる。
【００６８】
またマゼンタ水性顔料分散体に使用される有機顔料の具体例として、Ｃ．Ｉ．ピグメントレッド５、７、１２、４８（Ｃａ）、４８（Ｍｎ）、５７（Ｃａ）、５７：１、１１２、１２２、１２３、１４６、１６８、１７６、１８４、１８５、２０２、２０９、等が挙げられる。
【００６９】
またシアン水性顔料分散体に使用される有機顔料の具体例として、Ｃ．Ｉ．ピグメントブルー１、２、３、１５、１５：３、１５：４、１６、２２、６０、６３、６６等が挙げられる。
【００７０】
前記処理顔料としては、いわゆる自己分散型顔料も含まれる。自己分散型顔料は、例えば、顔料に物理的処理または化学的処理を施すことで、親水基を顔料の表面に結合（グラフト）させることにより製造されたものを使用することができる。
【００７１】
前記自己分散型顔料は、例えば、市販品を用いてもよい。市販品としては、例えば、キャボット・スペシャルティ・ケミカルズ社製の「ＣＡＢ−Ｏ−ＪＥＴ２５０Ｃ」、「ＣＡＢ−Ｏ−ＪＥＴ２６０Ｍ」、「ＣＡＢ−Ｏ−ＪＥＴ２７０Ｙ」、「ＣＡＢ−Ｏ−ＪＥＴ４５０Ｃ」、「ＣＡＢ−Ｏ−ＪＥＴ４６５Ｍ」及び「ＣＡＢ−Ｏ−ＪＥＴ４７０Ｙ」；等があげられる。また、市販品として、自己分散型顔料を水性媒体に分散させた顔料分散液を用いることもできる。例えば、米国センシエントカラーズ社製の「Ｓｅｎｓｉｊｅｔ  Ｕｌｔｒａ  Ｙｅｌｌｏｗ  ＰＹ７４」、「Ｓｅｎｓｉｊｅｔ  Ｕｌｔｒａ  Ｍａｇｅｎｔａ  ＰＲ１２２」、「Ｓｅｎｓｉｊｅｔ  Ｕｌｔｒａ  Ｃｙａｎ  ＰＢ１５：４」；等があげられる。これらの自己分散型顔料は１種単独で使用してもよく、また複数種を組み合わせて使用してもよい。
【００７２】
前記顔料としては、必要に応じてアシッドペースティングやソルベントソルトミリング、ドライミリング等の方法により、所望の粒子径に調整したものを使用することができる。また前記顔料は、乾燥状態のものを使用しても良いし、あらかじめ水性媒体と混合されたもの使用してもよい。
【００７３】
顔料の粒子径は１μｍ以下が好ましく、より好ましくは１０ｎｍ〜２００ｎｍの粒子からなる顔料を、さらに好ましくは３０ｎｍ〜１００ｎｍの粒子からなる顔料が好ましい。 粒子径がこの範囲にあれば、顔料の沈降が発生しにくく、顔料分散性が良好となる。粒子径の測定は、例えば透過型電子顕微鏡（ＴＥＭ）又は走査型電子顕微鏡（ＳＥＭ）を使用して測定した値を採用することができる。
【００７４】
本発明の水性顔料分散体に使用する前記顔料の含有量は、水性顔料分散体の全量に対する顔料の質量比率が０．１〜１０質量％となる範囲で使用することが好ましく、より優れた分散性および保存安定性を備え、かつ、普通紙に対する優れた発色性を備えた水性顔料分散体を得るうえで、１〜１０質量％の範囲で使用することが好ましく、３〜１０質量％の範囲で使用することがより好ましい。
【００７５】
（水性顔料分散体の製造方法）
本発明の水性顔料分散体は、酸価４０〜１２０ｍｇＫＯＨ／ｇの重合体（Ａ）、アルカリ金属化合物（Ｂ）、顔料及び水性媒体を、前記中和率が１００％超となるように混合することによってそれらの混練物を製造する工程、ならびに、前記混練物と水とを混合する工程を有する方法によって製造することができる。
【００７６】
はじめに、顔料、アルカリ金属化合物（Ｂ）、水性媒体、及び、前記重合体（Ａ）を容器へ供給する。その際、前記顔料の質量に対する前記重合体（Ａ）の質量割合［重合体（Ａ）の質量／顔料の質量］が好ましくは０．００１〜０．３、より好ましくは０．１〜０．２５となる範囲で供給することが、普通紙で発色性効果を奏するうえで好ましい。
【００７７】
前記供給は、顔料、アルカリ金属化合物（Ｂ）、水性媒体及び重合体（Ａ）を一括または分割して行ってもよく、供給順序も任意に選択することができる。前記供給方法としては、例えば前記重合体（Ａ）とアルカリ金属化合物（Ｂ）と顔料とを予め反応容器に供給し混合した後、水性媒体を供給する方法が挙げられる。
【００７８】
次に、前記容器内の混合物をさらに混合することによって、上記混練物を製造する。
【００７９】
前記混合方法としては、例えば、ペイントシェーカー、ビーズミル、サンドミル、ボールミル等のメディアを使用するメディアミル分散法；超音波ホモジナイザー、高圧ホモジナイザー、ナノマイザー、アルティマイザー等を使用したメディアレス分散法；ロールミル、ヘンシェルミキサー、加圧ニーダー、インテンシブミキサー、バンバリーミキサー、プラネタリーミキサー等の混練機を使用した混練分散法等が挙げられる。
【００８０】
なかでも、前記混練分散法は、例えば混練機を用いることで、顔料、重合体（Ａ）、アルカリ金属化合物（Ｂ）及び水性媒体を含有する混合物に強い剪断力を与えることができるため、顔料濃度が高い場合であっても顔料粒子が微細化され、粗大粒子が少ない混練物を得ることができるため好ましい。
【００８１】
前記混練分散法で前記混練物を製造する方法としては、顔料、アルカリ金属化合物（Ｂ）、水性媒体、及び、前記重合体（Ａ）の混合物を混練する。このときの混合物の仕込み順序には特に限定はなく全量を同時に仕込んで混練を開始してもよいし、各々を少量ずつ仕込んでもよいし、例えば重合体（Ａ）とアルカリ金属化合物（Ｂ）と顔料とを仕込んだのち水性媒体を仕込む等、原料によって仕込み順を変えてもよい。前記混練分散法においては、混合物中の水は、混合物の全固形分に対し５０質量％以下で含むかあるいは水を含まないことが好ましい。
【００８２】
塩基性化合物を配合する際、予め水に溶解された塩基性化合物水溶液を使用する場合には、前記混合物中の水の量は、前記塩基性化合物水溶液に含まれる水の量を考慮して決定することが好ましい。
【００８３】
混練分散法のメリットである強い剪断力を混合物に与えるためには、前記混合物の固形分比率が高い状態で混練することが好ましい。前記混合物の固形分比率は、２０〜１００質量％の範囲であることが好ましく、３０〜９０質量％の範囲であることがより好ましく、４０〜８０質量％の範囲であることが、混練中の混合物の粘度を適度に高く保つことができるため混練機によって混合物にかかる負荷を大きくでき、その結果、混合物中の顔料の十分な解砕と、顔料への重合体（Ａ）の吸着とをより効率的に行うことができるため特に好ましい。
【００８４】
前記混練時の温度は混練物に十分な剪断力が加わるように、使用する重合体（Ａ）のガラス転移点等の温度特性を考慮して適宜調整を行うことができる。例えば重合体（Ａ）がスチレン−アクリル酸系共重合体の場合、ガラス転移点より低く、かつガラス転移点との温度差が５０℃より小さい範囲で行うことが好ましい。
【００８５】
このような温度範囲で混練を行うことにより、混練温度の上昇による重合体（Ａ）の溶融に伴う混練物の粘度低下によって剪断力が不足することがない。
【００８６】
混練工程に用いる混練機としては、固形分比率の高い混合物に対して高い剪断力を発生させることのできるものであればよく、前述したような公知の混練機の中から選択して用いることが可能であるが、撹拌槽と撹拌羽根を有し撹拌槽を密閉可能な混練装置を用いることが好ましい。
【００８７】
このような装置としては、ヘンシェルミキサー、加圧ニーダー、バンバリーミキサー、プラネタリーミキサーなどが例示され、特にプラネタリーミキサーなどが好適である。本発明においては、好ましくは顔料濃度と顔料と重合体（Ａ）からなる固形分濃度が高い状態で混練を行うため、混合物の混練状態に依存して混練物の粘度が広い範囲で変化するが、プラネタリーミキサーは二本ロール等と比較すると、広い範囲の粘度領域で混練処理が可能であり、更に水性媒体の添加及び減圧溜去も可能であるため、混練時の粘度及び負荷剪断力の調整が容易である。
【００８８】
前記混合物を混練して得た混練物を水性媒体に分散させる工程においては、例えば撹拌槽と撹拌羽根を有し撹拌槽を密閉可能な混練装置を使用していれば、混練物を得る工程に続いて水性媒体を供給することが可能である。ここで使用する水性媒体は、水単独で使用する他、前記水溶性有機溶媒を併用していてもよい。
【００８９】
このようにして得た水性顔料分散体は、用途にもよるが、通常、顔料濃度が１０〜５０質量％となるように調整してあると、インク化の希釈が容易であり好ましい。前記水性顔料分散体を使用してインクを製造する際には、所望するインク用途や物性に応じて、適宜、水溶性有機溶媒や水や添加剤を添加して、顔料濃度を０．１〜２０質量％となるように希釈するのみでよい。
【００９０】
また、前記方法で、顔料濃度が前記範囲内であっても粘度が上記範囲よりも高く取扱いに不便を感じる場合には、水性媒体で適宜希釈し、所望の粘度範囲の水性顔料分散体とすることも可能である。
【００９１】
具体的には、例えば前述のように撹拌槽を有する混練機で混練物を製造した後、該撹拌槽に水性媒体を添加、混合し、必要に応じて撹拌して直接希釈することにより水性顔料分散体を製造できる。また、撹拌翼を備えた別の攪拌機で固体の顔料分散体と水性媒体を混合し、必要に応じて撹拌して水性顔料分散体を調製できる。
【００９２】
水性媒体の混合に関しては、混練物に対して必要量を一括混合してもよいが、連続的あるいは断続的に必要量を添加して混合を進めた方が、水性媒体による希釈が効率的に行われ、より短時間で水性顔料分散体を作製することができる。
【００９３】
また、得られた水性顔料分散体を、更に分散機により分散処理しても良い。分散機としては、ペイントシェーカー、ビーズミル、ロールミル、サンドミル、ボールミル、アトライター、バスケットミル、サンドミル、サンドグラインダー、ダイノーミル、ディスパーマット、ＳＣミル、スパイクミル、アジテーターミル、ジュースミキサー、高圧ホモジナイザー、超音波ホモジナイザー、ナノマイザー、デゾルバー、ディスパー、高速インペラー分散機、ニーダー、プラネタリーミキサーなどがあげられる。
【００９４】
本発明では、前記方法で得られた水性顔料分散体に、更に酸析工程、水性媒体減量濾過工程、水性媒体中に再度分散する邂逅工程のような後工程を施して得られた水性顔料分散体を使用することもできる。
【００９５】
前記酸析工程は、重合体（Ａ）を顔料の表面に吸着させる工程である。
【００９６】
酸析工程は、例えば混練機を使用して分散し、分散工程後に希釈した水性顔料分散体に塩酸、硫酸、酢酸等の酸を加えて酸性化することで、前記重合体（Ａ）を顔料表面に析出させる工程である。この工程により顔料への重合体（Ａ）の吸着性を向上することができる。
【００９７】
また、所望の固形分濃度にするため余剰の水性媒体を除去する工程または／及び酸析工程で得られた分散体の不純物等を除去する工程として、前述した酸析工程後に固形分をフィルタープレス、ヌッチェ式濾過装置、加圧濾過装置等により濾過する水性媒体減量濾過工程等がある。
【００９８】
また、前記邂逅工程としては、前記酸析工程、水性媒体減量濾過工程によって得られた固形分に塩基性化合物および水性媒体、必要により添加物を加えて再び水性顔料分散体とする工程がある。ここで使用する塩基性化合物は、分散時に使用したアルカリ金属化合物（Ｂ）であってもよいし、分散工程で用いたものから変更することもできる。
【００９９】
以上の方法で得られた水性顔料分散体は、分散物の体積平均粒子径が、２０ｎｍから４００ｎｍであることが好ましく、６０ｎｍから１５０ｎｍであることが優れた分散性および保存安定性を備え、発色性に優れた印刷物を形成するうえで最も好ましい。
【０１００】
（インクジェット記録用水性インク）
前記水性顔料分散体を所望の濃度に希釈して、インクジェット記録用インク分野や、自動車や建材用の塗料分野や、オフセットインキ、グラビアインキ、フレキソインキ、シルクスクリーンインキ等の印刷インキ分野等様々な用途に使用することができる。
【０１０１】
本発明の水性顔料分散体をインクジェット記録用インクに適用する場合は、更に水溶性溶媒及び／または水、バインダー目的のアクリル系樹脂やポリウレタン系樹脂等の樹脂を加え、所望の物性に必要に応じて乾燥抑止剤、浸透剤、界面活性剤、あるいはその他の添加剤を添加して調製する。
【０１０２】
インクの調製時あるいは調製後に、遠心分離あるいは濾過処理工程を加えてもよい。
【０１０３】
前記乾燥抑止剤は、インクの乾燥防止を目的として使用することができる。乾燥抑止剤のインク中の含有量は、特に制限はない。
【０１０４】
前記乾燥抑止剤としては特に限定はないが、水との混和性がありインクジェットプリンターのヘッドの目詰まり防止効果が得られるものが好ましい。例えば、グリセリン、エチレングリコール、ジエチレングリコール、トリエチレングリコール、トリエチレングリコールモノ−ｎ−ブチルエーテル、分子量２０００以下のポリエチレングリコール、プロピレングリコール、ジプロピレングリコール、トリプロピレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール、等が挙げられる。中でもグリセリン、トリエチレングリコールを含むことが安全性を有し、かつインク乾燥性、吐出性能に優れた効果が見られる。
【０１０５】
なお、該乾燥防止剤は、水性顔料分散体で使用する前述の水溶性有機溶媒と同じ化合物を使用することができる。従って水性顔料分散体に既に水溶性有機溶媒を使用している場合、乾燥防止剤としての役割を兼ねることできる。
【０１０６】
前記浸透剤は、記録媒体への浸透性改良や記録媒体上でのドット径調整を目的として使用することができる。
【０１０７】
浸透剤としては、例えばエタノール、イソプロピルアルコール等の低級アルコール；エチレングリコールヘキシルエーテル、ジエチレングリコールブチルエーテル、プロピレングリコールプロピルエーテル等のアルキルアルコールのグリコールモノエーテルが挙げられる。インク中の浸透剤の含有量は０．０１〜１０質量％であることが好ましい。
【０１０８】
前記界面活性剤は、表面張力等のインク特性を調整するために使用することができる。界面活性剤としては、特に限定されるものではなく、各種のアニオン性界面活性剤、ノニオン性界面活性剤、カチオン性界面活性剤、両性界面活性剤などが挙げられ、これらの中では、アニオン性界面活性剤、ノニオン性界面活性剤が好ましい。
【０１０９】
アニオン性界面活性剤としては、例えば、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられ、これらの具体例として、ドデシルベンゼンスルホン酸塩、イソプロピルナフタレンスルホン酸塩、モノブチルフェニルフェノールモノスルホン酸塩、モノブチルビフェニルスルホン酸塩、ジブチルフェニルフェノールジスルホン酸塩などを挙げることができる。
【０１１０】
ノニオン性界面活性剤としては、例えば、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、脂肪酸アルキロールアミド、アルキルアルカノールアミド、アセチレングリコール、アセチレングリコールのオキシエチレン付加物、ポリエチレングリコールポリプロピレングリコールブロックコポリマー等を挙げることができ、これらの中では、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレングリコール、アセチレングリコールのオキシエチレン付加物、ポリエチレングリコールポリプロピレングリコールブロックコポリマーが好ましい。
【０１１１】
その他の界面活性剤として、ポリシロキサンオキシエチレン付加物のようなシリコーン系界面活性剤；パーフルオロアルキルカルボン酸塩、パーフルオロアルキルスルホン酸塩、オキシエチレンパーフルオロアルキルエーテルのようなフッ素系界面活性剤；スピクリスポール酸、ラムノリピド、リゾレシチンのようなバイオサーファクタント等も使用することができる。
【０１１２】
これらの界面活性剤は、単独で用いることもでき、２種類以上を混合して用いることもできる。界面活性剤の使用量はインクの全質量に対し、０．００１〜２質量％の範囲が好ましく、０．００１〜１．５質量％であることがより好ましく、０．０１〜１質量％の範囲であることが、印刷画像のにじみ等をより効果的に防止するうえでさらに好ましい。
【０１１３】
また、前記その他の添加剤としては、必要に応じて防腐剤、粘度調整剤、ｐＨ調整剤、キレート剤、可塑剤、酸化防止剤、紫外線吸収剤等を添加することができる。
【０１１４】
（記録媒体）
インクジェット記録用水性インクの記録媒体としては特に限定はなく、複写機で一般的に使用されている普通紙（コピー用紙、ＰＰＣ紙）等の吸収性の記録媒体、インクの吸収層を有する記録媒体、インクの吸収性を有しない非吸水性の記録媒体、インクの吸水性の低い難吸収性の記録媒体などがありうる。
【０１１５】
吸収性の記録媒体の例としては、例えば普通紙、表面にカチオン成分を含むインクジェット専用普通紙等のインクジェット専用普通紙、布帛、ダンボール、木材等があげられる。また吸収層を有する記録媒体の例としては、インクジェット専用紙等があげられ、この具体例としては、例えば、株式会社ピクトリコのピクトリコプロ・フォトペーパーやＥＰＳＯＮ株式会社のプロフェッショナルフォトペーパー等が挙げられる。本発明の水性顔料分散体の使用においては、廉価で受理相を有さない普通紙やコピー用紙で特に発色が良く鮮明な画像が得られるため好ましい。
【実施例】
【０１１６】
以下、本発明を実施例によってさらに詳細に説明する。
【０１１７】
（重合体Ａ１）
重合体Ａ１は、溶液重合で製造された粉体状（直径１ｍｍ以下）である。重合体Ａ１の製造に使用した単量体成分の組成比は、スチレン／アクリル酸／メタクリル酸／アクリル酸ブチル＝８３／７．３５／９．５５／０．１０（質量比）である。重合体Ａ１は重量平均分子量１１０００、酸価１１７ｍｇＫＯＨ／ｇ、ガラス転移温度は１０８℃である。
【０１１８】
（重合体Ｂ１）
重合体Ｂ１は、溶液重合で製造された粉体状（直径１ｍｍ以下）である。重合体Ｂ１の製造に使用した単量体成分の組成比は、スチレン／アクリル酸＝８７．７０／１２．３０（質量比）である。重合体Ｂ１は重量平均分子量１１０００、酸価９２ｍｇＫＯＨ／ｇ、ガラス転移温度は１０１℃である。
【０１１９】
（重合体Ｃ１）
重合体Ｃ１は、溶液重合で製造された粉体状（直径１ｍｍ以下）である。重合体Ｃ１の製造に使用した単量体成分の組成比は、スチレン／アクリル酸＝８６．００／１４．００（質量比）である。重合体Ｃ１は重量平均分子量８０００、酸価１０２ｍｇＫＯＨ／ｇ、ガラス転移温度は１０１℃である。
【０１２０】
（重合体Ｄ１）
重合体Ｄ１は、溶液重合で製造された粉体状（直径１ｍｍ以下）である。重合体Ｄ１の製造に使用した単量体成分の組成比は、スチレン／アクリル酸／メタクリル酸／アクリル酸ブチル＝７２．００／１２．１３／１５．７６／０．１（質量比）である。重合体Ｄ１は重量平均分子量８０００、酸価１８４ｍｇＫＯＨ／ｇ、ガラス転移温度は１１３℃である。
【０１２１】
なお、本発明における重量平均分子量は、ＧＰＣ（ゲル・浸透・クロマトグラフィー）法で測定される値であり、標準物質として使用するポリスチレンの分子量に換算した値である。測定は以下の装置及び条件により実施した。
【０１２２】
送液ポンプ：ＬＣ−９Ａ
システムコントローラー：ＳＬＣ−６Ｂ
オートインジェクター：Ｓ１Ｌ−６Ｂ
検出器：ＲＩＤ−６Ａ
以上、株式会社島津製作所製
データ処理ソフト：Ｓｉｃ４８０ＩＩデータステーション（システムインスツルメンツ社製）。
カラム：ＧＬ−Ｒ４００（ガードカラム）＋ＧＬ−Ｒ４４０＋ＧＬ−Ｒ４５０＋ＧＬ−Ｒ４００Ｍ（日立化成工業株式会社製）
溶出溶媒：ＴＨＦ（テトラヒドロフラン）
溶出流量：２ｍｌ／ｍｉｎ
カラム温度：３５℃
【０１２３】
（実施例１  水性顔料分散体の製造方法）
重合体Ａ１を７．５質量部、顔料として「ＦＡＳＴＯＧＥＮ  ＢＬＵＥ  ＴＧＲ（ＤＩＣ(株)製）」５０質量部を、プラネタリーミキサー（商品名：ケミカルミキサーＡＣＭ０４ＬＶＴＪ−Ｂ  株式会社愛工舎製作所製）に仕込み、ジャケットを加温し、内容物温度が８０℃に達した後、自転回転数：８０回転／分、公転回転数：２５回転／分で混練を行った。５分後、トリエチレングリコールを３５質量部、３４質量％水酸化カリウム水溶液を３．１０質量部加えた。
【０１２４】
プラネタリーミキサーの電流値が最大電流値を示してから１２０分を経過した時点まで混練を継続し混練物を得た。尚、前記混練物の顔料に対する前記重合体（Ａ）の質量比率（Ｒ／Ｐ）は０．１５であった。
【０１２５】
得られた混練物８０質量部をジャケットから取出し、１ｃｍ角状に切断した後、市販のジューサーミキサーに入れた。そこにイオン交換水８０質量部を加え１０分間ミキサーにかけて混合、希釈し純水に分散させた。
【０１２６】
さらに純水とトリエチレングリコールを加え、顔料濃度が１５．０質量％、前記顔料に対するトリエチレングリコールの濃度が１００質量％の水性顔料分散体を得た。
【０１２７】
（インクジェット記録用水性インクの製造方法）
得られた水性顔料分散体を純水で顔料濃度１２質量％に希釈し、該希釈液に対して以下を配合し、顔料濃度６質量％のインクジェット記録用水性インク（Ｊ１）を作製した。
水性顔料分散体の水希釈液：５０質量部
２−ピロリジノン：８質量部
トリエチレングリコール：４質量部
トリエチレングリコールモノ−ｎ−ブチルエーテル：８質量部
精製グリセリン：３質量部
サーフィノール４４０  （エアープロダクツ社製）：０．５質量部
純水：２６．５質量部
【０１２８】
（実施例２）
実施例１の重合体Ａ１の７．５質量部の代わりに重合体Ｂ１を７．５質量部使用し、３４質量％水酸化カリウム水溶液の使用量を２．４４質量部に変更したこと以外は、実施例１と同様の方法で水性顔料分散体及びインクジェット記録用水性インク（Ｊ２）を得た。顔料に対する前記重合体Ｂ１の質量比率（Ｒ／Ｐ）は０．１５であった。
【０１２９】
（実施例３）
実施例１の重合体Ａ１の７．５質量部の代わりに重合体Ｂ１を１０．０質量部使用し、３４質量％水酸化カリウム水溶液の使用量を２．９８質量部に変更したこと以外は、実施例１と同様の方法で水性顔料分散体及びインクジェット記録用水性インク（Ｊ３）を得た。顔料に対する前記重合体Ｂ１の質量比率（Ｒ／Ｐ）は０．２であった。
【０１３０】
（実施例４）
実施例１の重合体Ａ１の７．５質量部の代わりに重合体Ｃ１を７．５質量部使用し、３４質量％水酸化カリウム水溶液の使用量を２．７０質量部に変更したこと以外は、実施例１と同様の方法で水性顔料分散体及びインクジェット記録用水性インク（Ｊ４）を得た。顔料に対する前記重合体Ｃ１の質量比率（Ｒ／Ｐ）は０．１５であった。
【０１３１】
（実施例５）
実施例１の重合体Ａ１の使用量を５．０質量部に変更し、３４質量％水酸化カリウム水溶液の使用量を２．０６質量部に変更したこと以外は、実施例１と同様の方法で水性顔料分散体及びインクジェット記録用水性インク（Ｊ５）を得た。顔料に対する前記重合体Ａ１の質量比率（Ｒ／Ｐ）は０．１０であった。
【０１３２】
（実施例６）
実施例１の重合体Ａ１の使用量を１０．０質量部に変更し、３４質量％水酸化カリウム水溶液の使用量を３．７８質量部に変更したこと以外は、実施例１と同様の方法で水性顔料分散体及びインクジェット記録用水性インク（Ｊ６）を得た。顔料に対する前記重合体Ａ１の質量比率（Ｒ／Ｐ）は０．２であった。
【０１３３】
（実施例７）
実施例１の重合体Ａ１の７．５質量部の代わりに重合体Ｄ１を１５．０質量部使用し、３４質量％水酸化カリウム水溶液の使用量を６．５０質量部に変更したこと以外は、実施例１と同様の方法で水性顔料分散体及びインクジェット記録用水性インク（Ｊ７）を得た。顔料に対する前記重合体Ｄ１の質量比率（Ｒ／Ｐ）は０．１０であった。
【０１３４】
（比較例１）
３４質量％水酸化カリウム水溶液の使用量を３．１０質量部から２．５８質量部に変更したこと以外は、実施例１と同様の方法で水性顔料分散体及びインクジェット記録用水性インク（Ｈ１）を得た。顔料に対する前記重合体Ａ１の質量比率（Ｒ／Ｐ）は０．１５であった。
【０１３５】
（比較例２）
３４質量％水酸化カリウム水溶液の使用量を２．４４質量部から２．０３質量部に変更したこと以外は、実施例２と同様の方法で水性顔料分散体及びインクジェット記録用水性インク（Ｈ２）を得た。顔料の質量に対する前記重合体Ｂ１の質量の比率（Ｒ／Ｐ）は０．１５であった。
【０１３６】
（比較例３）
３４質量％水酸化カリウム水溶液の使用量を２．９８質量部から２．７１質量部に変更したこと以外は、実施例３と同様の方法で水性顔料分散体及びインクジェット記録用水性インク（Ｈ３）を得た。顔料に対する前記重合体Ｂ１の質量比率（Ｒ／Ｐ）は０．２であった。
【０１３７】
（比較例４）
３４質量％水酸化カリウム水溶液の使用量を２．７０質量部から２．２５質量部に変更したこと以外は、実施例４と同様の方法で水性顔料分散体及びインクジェット記録用水性インク（Ｈ４）を得た。顔料に対する前記重合体Ｃ１の質量比率（Ｒ／Ｐ）は０．１５であった。
【０１３８】
（比較例５）
３４質量％水酸化カリウム水溶液の使用量を２．０６質量部から１．７２質量部に変更したこと以外は、実施例５と同様の方法で水性顔料分散体及びインクジェット記録用水性インク（Ｈ５）を得た。顔料に対する前記重合体Ａ１の質量比率（Ｒ／Ｐ）は０．１０であった。
【０１３９】
（比較例６）
３４質量％水酸化カリウム水溶液の代わりにジメチルエタノールアミン（ＤＭＥＡ）６．０２質量部を使用したこと以外は、実施例６と同様の方法で水性顔料分散体及びインクジェット記録用水性インク（Ｈ６）を得た。顔料に対する前記重合体Ａ１の質量比率（Ｒ／Ｐ）は０．２であった。
【０１４０】
（比較例７）
実施例１の重合体Ａ１の使用量を１０．０質量部に変更し、３４質量％水酸化カリウム水溶液の使用量を２．７５質量部に変更したこと以外は、実施例１と同様の方法で水性顔料分散体及びインクジェット記録用水性インク（Ｈ７）を得た。顔料に対する前記重合体Ａ１の質量比率（Ｒ／Ｐ）は０．１０であった。
【０１４１】
以上の実施例、比較例で作製した水性顔料分散体の評価を以下の方法で行った。
【０１４２】
（水性顔料分散体の評価）
〔体積平均粒子径の測定方法〕
はじめに、実施例及び比較例で調製した水性顔料分散体を、イオン交換水で１０００倍に希釈した。
【０１４３】
次に、希釈後の水性顔料分散体の約４ｍｌをセルにいれ、マイクロトラック・ベル（株）社製ナノトラック粒度分布計「ＵＰＡ１５０」を用い、２５℃環境下で、レーザー光の散乱光を検出することにより、体積平均粒子径（ＭＶ）を測定した。
【０１４４】
前記体積平均粒子径を３回測定し、それらの平均値の上位２桁を有効数字として算出した値を、体積平均粒子径の値（単位：ｎｍ）とした。
【０１４５】
〔粗大粒子数の測定方法〕
はじめに、実施例及び比較例で調製した水性顔料分散体を、イオン交換水で５００〜１０００倍に希釈した。
【０１４６】
次に、Ｐａｒｔｉｃｌｅ  Ｓｉｚｉｎｇ  Ｓｙｓｔｅｍｓ社製、個数カウント方式  粒度分布計（Ａｃｃｕｓｉｚｅｒ  ７８０  ＡＰＳ）を用い、前記希釈後の水性顔料分散体に含まれる直径０．５μｍ以上の粒子数を３回測定した。
【０１４７】
次に、前記測定値に、それぞれ希釈濃度を乗じることによって、粗大粒子数を算出した。次に、上記方法で算出した３つの粗大粒子数の平均値を、実施例及び比較例で調製した水性顔料分散体の粗大粒子数とした。
【０１４８】
（水性顔料分散体の保存安定性の試験方法）
はじめに、実施例及び比較例で製造した直後の水性顔料分散体の体積平均粒子径を、前記〔体積平均粒子径の測定方法〕に記載した方法と同様の方法で測定した。
【０１４９】
次に、実施例及び比較例で得た水性顔料分散体をポリプロピレン容器に密封し、６０℃で１週間保存した後の体積平均粒子径を〔体積平均粒子径の測定方法〕と同様の方法で測定した。
【０１５０】
次に、前記製造直後の水性顔料分散体の体積平均粒子径と、前記保存後の水性顔料分散体の体積平均粒子径と、変化率（％）＝［（前記保存後の水性顔料分散体の体積平均粒子径−前記製造直後の水性顔料分散体の体積平均粒子径）／前記製造直後の水性顔料分散体の体積平均粒子径］×１００の式に基づき、体積平均粒子径の変化率を算出した。前記変化率が１０％以内であったものを保存安定性は良好であり◎と評価した。加えて、変化率２０％以内なら○、変化率が２０％を超えて４０％以内なら△、４０％以上であれば×と記載した。
【０１５１】
〔印刷濃度の測定方法〕
はじめに、製造後２４時間以上静置したインクジェット記録用水性インクを、市販のインクジェットプリンターのカートリッジに充填し、コピー用紙に画像濃度設定１００％設定の印刷パターンを印刷した。
【０１５２】
次に、Ｘ−Ｒｉｔｅ社製の「ｅＸａｃｔ」で前記印刷パターンのＯＤを測色した。
【０１５３】
水性顔料分散体及びインクジェット記録用水性インクの評価結果を表１に示す。なお、ＯＤの列に記載の「−」は、前記インクジェットプリンターでは吐出せず印刷パターンの単色ＯＤを測定できなかったことを示している。
【０１５４】
【表１】
2019001908.tif 000002
【０１５５】
【表２】
2019001908.tif 000003